촉매 코팅 슬러리 를 제조 하 기 위해 , 유성 운동 혼합기 에서 초기 습식 ( incipient wetness ) 기술 에 의해 백금 테트라 모노 에탄올아민 히드록시 드 용액 을 시 랄 옥스 분말 상 에 함침 시켰 다 . 이어서 , 동일 한 함침 기술 을 이용 하 여 질산 팔라듐 을 Pt / 시 랄 옥스 분말 에 적용 하 였 다 . 이어서 , 귀금속 이 함침 된 분말 을 물 에 분산 시켜서 슬러리 를 제조 하 였 다 . 이 슬러리 를 연속 밀 을 이용 해서 밀링 하 여 입자 크기 를 90 % 가 4 ㎛ 미만 ( D 90 < 4 ㎛) 이 되 도록 감소 시켰 다 . 밀링 을 끝내 기 전 에 , 슬러리 에 제올라이트 를 첨가 하 였 다 . 얻 은 슬러리 를 물 로 추가 희석 하 여 19 중량 % 의 고체 함량 을 달성 하 였 다 . 슬러리 의 최종 pH 는 4 . 1 이 었 다 .